(57)【特許請求の範囲】
【請求項１】
積層体と、エレクトロルミネッセンス表示素子とを有し、
前記積層体は、基板と、無機層と、有機層とを有し、
前記基板が、前記積層体を構成する基板、無機層および有機層のうち最も視認側に配置され、
前記有機層が有機二色性色素を含有する、画像表示装置。
【請求項２】
前記無機層が、窒化珪素、酸化珪素、酸窒化珪素および酸化アルミニウムからなる群から選択される少なくとも１種の無機化合物を含有する、請求項１に記載の画像表示装置。
【請求項３】
前記有機二色性色素が、サーモトロピック液晶性二色性色素である、請求項１または２に記載の画像表示装置。
【請求項４】
前記有機層が、偏光子である、請求項１〜３のいずれか１項に記載の画像表示装置。
【請求項５】
前記基板と、前記無機層と、前記有機層とをこの順に有し、
前記無機層が、前記有機二色性色素の配向制御能を有し、前記無機層と前記有機層との間に配向膜を有していない、請求項１〜３のいずれか１項に記載の画像表示装置。
【請求項６】
前記無機層が、無機化合物の斜方蒸着によって作製された層である、請求項１〜５のいずれか１項に記載の画像表示装置。
【請求項７】
前記基板と、前記有機層と、前記無機層とをこの順に有する、請求項１〜３のいずれか１項に記載の画像表示装置。
【請求項８】
前記エレクトロルミネッセンス表示素子が有機エレクトロルミネッセンス表示素子である請求項１〜７のいずれか１項に記載の画像表示装置。
【請求項９】
前記積層体は、さらに、λ／４板を有し、
前記基板と、前記無機層と、前記有機層と、前記λ／４板と、前記エレクトロルミネッセンス表示素子とをこの順に有する、または、前記基板と、前記有機層と、前記無機層と、前記λ／４板と、前記エレクトロルミネッセンス表示素子とをこの順に有し、
前記基板と、前記無機層と、前記有機層と、前記λ／４板とを有する前記積層体は、円偏光板である、請求項１〜８のいずれか１項に記載の画像表示装置。
【発明の詳細な説明】
【技術分野】
【０００１】
本発明は積層体および画像表示装置に関する。
【背景技術】
【０００２】
液晶表示素子、有機ＥＬ（エレクトロルミネッセンス）表示素子などのデバイスのガラス基板の代替として、各種プラスチックが検討されている。
ここで、プラスチックは、ガラスよりも酸素や水蒸気を遮蔽するガスバリア性に劣っているために、ガラス基板の代替として用いられる場合には、封止のためのガスバリアフィルムが併用される場合がある。
このようなガスバリアフィルムとしては、基材フィルムと、有機層と、無機層とを有するガスバリアフィルムが検討されている（例えば、特許文献１）。【０００３】
また、画像表示装置に機能を追加するために、偏光子が用いられる場合がある。
この偏光子は、液晶表示素子においては原理的に利用されているが、有機ＥＬ表示素子においても、外光が画像表示装置内部で反射することを抑制するために用いられる場合がある。具体的には、外光の内部反射防止という目的では、偏光変換機能を持つ円偏光板を用いて外光の反射を抑制する技術が提案されている（例えば、特許文献２）。
【先行技術文献】
【特許文献】
【０００４】
【特許文献１】特開２０１１−５１２２０号公報
【特許文献２】特開２０１２−３２４１８号公報
【発明の概要】
【発明が解決しようとする課題】
【０００５】
一方、画像表示装置は、スマートフォンなどへの利用の拡大により、更なる薄型化が求められている。
そこで、本発明はガスバリア機能と、偏光子としての機能とを両立し、更に従来よりも薄型化した、新規な積層体および画像表示装置を提供することを課題とする。
【課題を解決するための手段】
【０００６】
本発明者らは、有機層および無機層が積層されている一般的なガスバリアフィルムの有機層に着目した。
ここで、有機層および無機層が積層されているガスバリアフィルムにおいて、酸素や水蒸気を遮蔽するガスバリア性は、そのほとんどが無機層によって達成されており、有機層はガスバリア性にはほとんど寄与せず、スペーサーとして機能している。
すなわち、本発明者らは、この有機層に機能を追加することで、積層体および画像表示装置全体を薄くすることができるのではないかと考えた。【０００７】
一方、画像表示装置に用いられる偏光子の１つに、有機二色性色素を含む有機層を用いた偏光子が挙げられる。この有機二色性色素を含む有機層は、ガスバリアフィルムに用いられる有機層と同様に、有機二色性色素を含む組成物を硬化させた層が用いられる。【０００８】
そこで、本発明者らは、ガスバリアフィルムにおける有機層を、有機二色性色素を含有する有機層によって作製することで、ガスバリアフィルムに偏光子としての機能も統合し、積層体および画像表示装置全体を薄くできることを見出した。
すなわち、以下の構成により上記課題を達成することができることを見出した。【０００９】
［１］  積層体と、ＥＬ表示素子とを有し、
積層体は、基板と、無機層と、有機層とを有し、
基板が視認側に配置され、
有機層が有機二色性色素を含有する、画像表示装置。
［２］  無機層が、窒化珪素、酸化珪素、酸窒化珪素および酸化アルミニウムからなる群から選択される少なくとも１種の無機化合物を含有する、［１］に記載の画像表示装置。
［３］  有機二色性色素が、サーモトロピック液晶性二色性色素である、［１］または［２］に記載の画像表示装置。
［４］  有機層が、偏光子である、［１］〜［３］のいずれかに記載の画像表示装置。
［５］  基板と、無機層と、有機層とをこの順に有し、
無機層が、有機二色性色素の配向制御能を有し、無機層と有機層との間に配向膜を有していない、［１］〜［３］のいずれかに記載の画像表示装置。
［６］  無機層が、無機化合物の斜方蒸着によって作製された層である、［１］〜［５］のいずれかに記載の画像表示装置。
［７］  基板と、有機層と、無機層とをこの順に有する、［１］〜［３］のいずれかに記載の画像表示装置。
［８］  ＥＬ表示素子が有機ＥＬ表示素子である、［１］〜［７］のいずれかに記載の画像表示装置。
［９］  積層体は、さらに、λ／４板を有し、
基板と、無機層と、有機層と、λ／４板と、ＥＬ表示素子とをこの順に有する、または、基板と、有機層と、無機層と、λ／４板と、ＥＬ表示素子とをこの順に有し、
基板と、無機層と、有機層と、λ／４板とを有する積層体は、円偏光板である、［１］〜［８］のいずれかに記載の画像表示装置。
【発明の効果】
【００１０】
本発明によれば、ガスバリア機能と、偏光子としての機能とを両立し、更に従来よりも薄型化した、新規な積層体および画像表示装置を提供することができる。
【図面の簡単な説明】
【００１１】
【図１】本発明の積層体の実施形態の例を示す模式的な断面図である。
【図２Ａ】本発明の積層体の実施形態の例を示す模式的な断面図である。
【図２Ｂ】本発明の積層体の実施形態の例を示す模式的な断面図である。
【図３】本発明の画像表示装置の実施形態の例を示す模式的な断面図である。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、「偏光板」とは、偏光子の表面の少なくとも一方に偏光板保護層または機能層が配置されたものをいい、偏光子と偏光板とは区別して用いる。
また、本明細書において、「平行」および「直交」とは、それぞれ、厳密な意味での平行および直交を意味するのではなく、平行または直交から±５°の範囲を意味する。
【００１３】
本明細書において、「λ／４板」とは、面内位相差が波長のおよそ１／４程度である位相差板のことをいい、具体的には波長５５０ｎｍにおける面内位相差Ｒｅ（５５０）が１１０ｎｍ〜１６０ｎｍである位相差板をいう。
また、「λ／２板」とは、面内位相差が波長のおよそ１／２程度である位相差板のことをいい、具体的には波長５５０ｎｍにおける面内位相差Ｒｅ（５５０）が２２０ｎｍ〜３２０ｎｍである位相差板をいう。
【００１４】
本明細書において、「実質的に面内位相差を有さない」とは、面内位相差が０であることを意味せず、おおよそ０であることをいい、具体的には波長５５０ｎｍにおける面内位相差Ｒｅ（５５０）が１０ｎｍ以下であることをいう。
また、「面内位相差を有する」とは、具体的には波長５５０ｎｍにおける面内位相差Ｒｅ（５５０）が１０ｎｍより大きいことをいう。
【００１５】
本明細書において、「Ｃプレート」とは、面内位相差Ｒｅ（５５０）が１０ｎｍ以下であり、厚み方向位相差を持っている位相差板をいう。厚み方向の位相差が負であるものを「正のＣプレート」といい、厚み方向の位相差が正であるものを「負のＣプレート」という。
【００１６】
本明細書において、Ｒｅ（λ）、および、Ｒｔｈ（λ）は、各々、波長λにおける面内のレターデーションおよび厚さ方向のレターデーションを表す。Ｒｅ（λ）はＫＯＢＲＡ ２１ＡＤＨまたはＫＯＢＲＡ ＷＲ（いずれも王子計測機器（株）製）において、波長λｎｍの光をフィルム法線方向に入射させて測定される。測定波長λｎｍの選択にあたっては、波長選択フィルターをマニュアルで交換するか、または測定値をプログラム等で変換して測定することができる。
【００１７】
ここで、測定されるフィルムが、１軸または２軸の屈折率楕円体で表されるものである場合には、以下の方法によりＲｔｈ（λ）は算出される。
Ｒｔｈ（λ）は、Ｒｅ（λ）を、面内の遅相軸（ＫＯＢＲＡ ２１ＡＤＨまたはＫＯＢＲＡ ＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値および入力された膜厚値を基にＫＯＢＲＡ ２１ＡＤＨまたはＫＯＢＲＡ ＷＲにおいて算出される。
【００１８】
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ ２１ＡＤＨまたはＫＯＢＲＡ ＷＲにおいて算出される。
なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値および入力された膜厚値を基に、以下の数式（１）および数式（２）によりＲｔｈを算出することもできる。
【００１９】
【数１】
0006612269.tif 000002
【００２０】
式中、Ｒｅ（θ）は法線方向から角度θ傾斜した方向におけるレターデーション値を表す。また、ｎｘは面内における遅相軸方向の屈折率を表し、ｎｙは面内においてｎｘに直交する方向の屈折率を表し、ｎｚは、ｎｘおよびｎｙに直交する方向の屈折率を表す。ｄはフィルムの膜厚を表す。
【００２１】
測定されるフィルムが１軸や２軸の屈折率楕円体で表現できないもの、いわゆる光学軸（ＯＰＴＩＣ ＡＸＩＳ）がないフィルムの場合には、以下の方法によりＲｔｈ（λ）が算出される。
Ｒｔｈ（λ）は、Ｒｅ（λ）を、面内の遅相軸（ＫＯＢＲＡ ２１ＡＤＨまたはＫＯＢＲＡ ＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値および入力された膜厚値を基にＫＯＢＲＡ ２１ＡＤＨまたはＫＯＢＲＡ ＷＲにより算出される。
【００２２】
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ ２１ＡＤＨまたはＫＯＢＲＡ ＷＲにおいてｎｘ、ｎｙ、ｎｚが算出される。この算出されたｎｘ、ｎｙ、ｎｚによりＮｚ＝（ｎｘ−ｎｚ）／（ｎｘ−ｎｙ）が更に算出される。
【００２３】
＜積層体＞
本発明の積層体は、基板と、無機層と、有機層とを有する積層体を有し、かつ、有機層が有機二色性色素を含有する積層体である。
以下に、図１および図２Ａおよび図２Ｂを用いて本発明の積層体の実施形態の例を説明する。
【００２４】
図１に示す積層体１０は、基板１と、無機層２と、有機層３とを有している。また、有機層３は有機二色性色素を含む。
【００２５】
本発明の積層体は、一般的に用いられる無機層、有機層が積層されているバリアフィルムにおける有機層に、有機二色性色素を含む有機層の機能も付与することで、ガスバリア機能と、偏光子としての機能を両立している。
【００２６】
本発明の積層体の一つの実施形態では、図２Ａに示すように、基板１と無機層２と有機層３とをこの順に有し、無機層２と有機層３との間には、別途配向膜を有していない形態が挙げられる。以下、本明細書ではこの実施形態を実施形態２−Ａと呼ぶことがある。
【００２７】
本発明の画像表示装置の別の実施形態では、図２Ｂに示すように、基板１と有機層３と無機層２をこの順に有している形態が挙げられる。以下、本明細書ではこの実施形態を実施形態２−Ｂと呼ぶことがある。
【００２８】
本発明の積層体は、ガスバリア機能と、偏光子としての機能とを両立しているため、従来のものと比較して、偏光子またはガスバリアフィルムの厚さ分、厚みが薄くなっている。
【００２９】
＜画像表示装置＞
本発明の画像表示装置は、視認側から封止材と画像表示素子とをこの順で有する画像表示装置であって、封止材として本発明の積層体を用いた画像表示装置である。
本発明においては、封止材が、基板が視認側に配置された積層体、および、基板が画像表示素子側に配置された積層体のいずれであってもよいが、基板の位相差の影響を小さくできる理由から、基板が視認側に配置された積層体、すなわち、視認側から基板、無機層および有機層の順で有する積層体、または、視認側から基板、有機層および無機層の順に積層体であることが好ましい。
以下に、図３を用いて本発明の画像表示装置の実施形態の例を説明する。
【００３０】
図３に示す画像表示装置１１は、基板１と、無機層２と、有機層３とを有する本発明の積層体１０を含み、積層体１０の基板１とは反対側に画像表示素子７を有している。
本発明の積層体１０は、画像表示素子７の封止材として機能している。
【００３１】
以下、本発明に用いられる各部材について詳細に説明する。
【００３２】
〔基板〕
本発明に用いられる基板は、バリアフィルム、偏光板に一般的に用いられる基板を用いることができ、具体的にはガラス、ポリマーフィルム等が挙げられる。
上記ポリマーフィルムとしては、具体的には、例えば、セルロースアシレートフィルム（例えば、セルローストリアセテートフィルム、セルロースジアセテートフィルム、セルロースアセテートブチレートフィルム、セルロースアセテートプロピオネートフィルムなど）；ポリエチレン、ポリプロピレン等のポリオレフィン系樹脂フィルム；ポリエチレンテレフタレート（ＰＥＴ）、ポリエチレンナフタレート等のポリエステル系樹脂フィルム；ポリエーテルスルホンフィルム；ポリメチルメタクリレート等のポリアクリル系樹脂フィルム；ポリウレタン系樹脂フィルム；ポリカーボネートフィルム；ポリスルホンフィルム；ポリエーテルフィルム；ポリメチルペンテンフィルム；ポリエーテルケトンフィルム；（メタ）アクリルニトリルフィルム；ポリイミドフィルム；ポリアミドフィルム；脂環式構造を有するポリマーフィルム（例えば、アートン（ＪＳＲ社製）などのノルボルネン系樹脂フィルム）；非晶質ポリオレフィン（例えば、ゼオネックス（日本ゼオン社製）などのシクロオレフィンポリマー）フィルム；などが挙げられる。
【００３３】
｛基板の位相差｝
本発明の画像表示装置では、外光が、基板を通ってから偏光子に入射するため、基板の位相差の影響を受けない。すなわち、基板の位相差を制御する必要がない。
従来、バリアフィルムの基板としては、価格等の面からＰＥＴが用いられる場合が多いが、ＰＥＴは位相差が大きい。バリアフィルムと偏光子を別々に用いていた場合は、偏光子を通った偏光が、バリアフィルムの基板の影響を受け、目的の偏光状態とできない場合があった。
【００３４】
すなわち、本発明の積層体および画像表示装置では、基板の位相差の影響を受けないため、従来用いられているＰＥＴ等の位相差の大きい基板を用いることができるため好ましい。
【００３５】
〔無機層〕
本発明に用いられる無機層は、特に限定はなく、各種公知のものを使用できる。無機層の素材としては、ガスバリアフィルムの無機層に用いられるものであれば各種公知のものを使用でき、具体的には酸化アルミニウム、酸化マグネシウム、酸化タンタル、酸化ジルコニウム、酸化チタン、酸化インジウムスズ（ＩＴＯ）などの金属酸化物；窒化アルミニウムなどの金属窒化物；炭化アルミニウムなどの金属炭化物；酸化珪素、酸化窒化珪素、酸炭化珪素、酸化窒化炭化珪素などの珪素酸化物；窒化珪素、窒化炭化珪素などの珪素窒化物；炭化珪素等の珪素炭化物；これらの水素化物；これら２種以上の混合物；これらの水素含有物；等の無機化合物が挙げられる。
特に、窒化珪素、酸化珪素、酸窒化珪素および酸化アルミニウムからなる群から選択される少なくとも１種の無機化合物は、透明性が高く、かつ、緻密であるため好ましい。中でも特に、窒化珪素は、より緻密で、透明性が高く好ましい。
【００３６】
無機層の製造方法については特に限定はなく各種公知の方法を用いることができる。
中でも、無機化合物を蒸着させ、無機層を作製することが好ましい。
【００３７】
｛無機層の配向制御能｝
本発明の実施形態２−Ａに用いられる無機層は、配向制御能を有している。
本明細書において、「配向制御能を有する」とは、無機層上で有機二色性色素を配向させることができることをいう。有機二色性色素の配向状態については特に制限はなく、水平配向等、各種公知の配向状態が含まれる。
【００３８】
有機二色性色素の配向方向によって、有機層に吸収軸および透過軸が現れるが、この吸収軸および透過軸の方向を制御するために、本発明に用いられる無機層を斜方蒸着によって作製してもよい。
斜方蒸着方法については各種公知の方法を使用することができる。
【００３９】
｛無機層の膜厚｝
本発明に用いられる無機層の膜厚については特に限定はない。ガスバリア性の観点から１０ｎｍ以上であることが好ましい。また、割れやひび等の観点から、２００ｎｍ以下であることが好ましい。
【００４０】
〔有機層〕
本発明に用いられる有機層は、有機二色性色素を含有する有機層であればよく、特に限定はない。本発明に用いられる有機二色性色素は特に限定はなく、目的の光学特性に応じて各種公知の有機二色性色素を用いることができる。なお、本明細書において、有機二色性色素を含むとは、重合前の低分子の状態のみならず、重合硬化させたものも含む。
【００４１】
本発明に用いられる有機層は、偏光子として機能することが好ましい。
【００４２】
本発明に用いられる有機二色性色素を含む層の作製方法は特に限定はなく、例えば、無機層上に、有機二色性色素、配向剤、レベリング剤、その他添加剤、溶媒等からなる組成物を塗布して作製することができる。
【００４３】
本発明の実施形態２−Ａに用いられる場合のように、無機層上に有機層を形成する場合には密着性向上の観点から、シランカップリング剤等を用いることも好ましい。
シランカップリング剤としては、従来から知られているものを特に制限なく使用できる。例えば、γ−グリシドキシプロピルトリメトキシシラン、γ−グリシドキシプロピルトリエトキシシラン、γ−グリシドキシプロピルメチルジエトキシシラン、２−（３，４エポキシシクロヘキシル）エチルトリメトキシシランなどのエポキシ基含有シランカップリング剤、３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミンなどのアミノ基含有シランカップリング剤、３−アクリロキシプロピルトリメトキシシラン、３−メタクリロキシプロピルトリエトキシシランなどの（メタ）アクリル基含有シランカップリング剤、３−イソシアネートプロピルトリエトキシシラン等のイソシアネート基含有シランカップリング剤を例示できる。
【００４４】
｛有機二色性色素｝
本発明に用いられる有機二色性色素とは、二色性を示す有機化合物である。また、有機層を偏光子として用いる際に、配向させやすいという観点から、液晶性を示す有機二色性色素であることが好ましい。さらに、無機層形成時の高温に耐えられるように、耐熱性に優れるサーモトロピック液晶性二色性色素であることがより好ましい。
【００４５】
本発明に用いられるサーモトロピック液晶性二色性色素としては、例えば、特開２０１１−２３７５１３号に記載のサーモトロピック液晶性二色性色素を好適に用いることができる。
【００４６】
｛有機層の膜厚｝
本発明に用いられる有機層の膜厚は特に限定はない。所望の光学性能と、ガスバリアフィルムとしての有機層の性能の両立から、５０ｎｍ〜２０００ｎｍであることが好ましい。
【００４７】
｛有機層のガラス転移温度｝
本発明に用いられる有機層のガラス転移温度は特に限定はない。本発明の実施形態２−Ｂに用いられる場合のように、有機層を形成してから無機層を蒸着する場合等は、蒸着時の高温に耐えられるように、１２０℃以上であることが好ましい。
【００４８】
〔配向膜〕
本発明の有機層の作製時に無機層を配向膜として用いない形態においては、別途配向膜を用いてもよい。配向膜としては各種公知のものが利用でき具体的にはＰＶＡ（ポリビニルアルコール）をラビングした配向膜や、光配向膜等、目的の有機二色性色素の配向状態に応じて適宜選択することができる。
【００４９】
配向膜を配置してから無機層を作成する場合等は耐熱性に優れる、アゾ系やシンナモイル系の光配向膜を用いることが好ましい。
アゾ系やシンナモイル系の光配向膜としては各種公知のものを使用することができる。
光配向膜としては特に限定はされないが、国際公開第２００５／０９６０４１号の段落［００２４］〜［００４３］に記載されたポリアミド化合物やポリイミド化合物などのポリマー材料；特開２０１２−１５５３０８号公報に記載された光配向性基を有する液晶配向剤により形成される液晶配向膜；Ｒｏｌｉｃ ｅｃｈｎｏｌｏｇｉｅｓ社製の商品名ＬＰＰ−ＪＰ２６５ＣＰなどを用いることができる。
【００５０】
〔光学異方性層〕
本発明の積層体は、さらに光学異方性層を含んでいてもよい。
本発明に用いられる光学異方性層は、面内レターデーションを有していればよい。また、直線偏光を円偏光に変換するλ／４板機能を有していることが好ましい。本発明に用いられる光学異方性層は、単層でλ／４板機能を有していてもよく、複数層全体でλ／４板機能を有していてもよい。
【００５１】
本発明に用いられる光学異方性層の、複数層の配置方法は特に限定はなく、例えば別々に作製した層を粘着剤で貼り合わせる方法や、作製した層に、別の層を直接塗布する方法等が挙げられる。
【００５２】
｛光学異方性層の素材｝
本発明に用いられる光学異方性層の素材は特に限定はなく、ポリマーフィルムでも、液晶性化合物から形成された層でもよい。光学異方性層の厚みを薄くできるという観点から、液晶性化合物から形成された層を用いることが好ましい。
【００５３】
〈液晶性化合物〉
本発明に用いられる液晶性化合物は特に限定はなく、目的の光学特性に応じて各種公知の液晶性化合物を用いることができる。
液晶性化合物から形成された層の作製方法は特に限定はなく、例えば、支持体上に配向膜を形成し、液晶性化合物、配向剤、レベリング剤、その他添加剤、溶媒等からなる組成物を塗布して作製することができる。
【００５４】
本発明に用いられる光学異方性層は、面内レターデーションが波長と共に大きくなる逆波長分散性を有していることも好ましい。
【００５５】
本発明に用いられる光学異方性層は、光学特性を調整するために、複数層を有していてもよく、その場合は全体でλ／４板機能を有していればよい。
複数層の組み合わせとしては、例えばポジティブＡプレートと、ポジティブＣプレートの組み合わせ、λ／４板とλ／２板の組み合わせ等が挙げられる。
【００５６】
〔画像表示素子〕
本発明に用いられる画像表示素子については特に限定はなく、液晶表示素子、有機ＥＬ、無機ＥＬ等のＥＬ表示素子等を用いることができる。
具体的には、通常使用されている光取り出し側のガラス基板や、セル基板に代えて本発明の積層体を用い、本発明の画像表示装置とすることができる。
【符号の説明】
【００５７】
１  基板
２  無機層
３  有機層
４  画像表示素子
１０  積層体
１１  画像表示装置
【図１】
0006612269.tif 000003
【図２Ａ】
0006612269.tif 000004
【図２Ｂ】
0006612269.tif 000005
【図３】
0006612269.tif 000006